(57)【要約】【課題】耐汚染性に優れた塗料、およびその原料として有用な共重合体を提供する【解決手段】下記式（１）で表されるα−（ヒドロキシアルキル）アクリル酸エステル〔式中、Ｒ1は、炭素数が１〜２０の炭化水素基を表し、Ｒ2は、水素原子または炭素数が１〜２０の炭化水素基を表す。〕およびアクリル酸エステルから構成される共重合体、および該共重合体を含む塗料。2007197644.tif 000007【選択図】なし【特許請求の範囲】
【請求項１】
下記式（１）で表されるα−（ヒドロキシアルキル）アクリル酸エステル〔式中、Ｒ1は、炭素数が１〜２０の炭化水素基を表し、Ｒ2は、水素原子または炭素数が１〜２０の炭化水素基を表す。〕およびアクリル酸エステルから構成される共重合体。
【化１】
2007197644.tif 000006
【請求項２】
水性エマルションの形態で存在する請求項１に記載の共重合体。
【請求項３】
請求項１または２に記載の共重合体を含む塗料。
【請求項４】
請求項３に記載の塗料から得られた塗膜。
【発明の詳細な説明】
【技術分野】
【０００１】
本発明は、優れた耐汚染性を有する新規共重合体に関するものである。また本発明は、該共重合体を含む塗料、およびそれから得られる塗膜も包含する。
【背景技術】
【０００２】
建築外装用塗料分野では、これまでの技術改良の積み重ねにより、塗膜の耐久性が向上した結果、塗り替えサイクルが長くなり、汚れが目立つようになっている。そのため近年では、汚れにくい耐汚染性塗料がますます求められている。この耐汚染性を達成するために、従来、光触媒により汚染物質を分解・除去することが知られている。しかし光触媒を塗料に添加すると、塗料中の合成樹脂（バインダー）自体が劣化するため、充分な耐候性を発揮することが難しい。
【０００３】
またケイ酸エステルなどの親水性成分を塗料に添加することで塗膜を親水化し、雨水により汚れを浮き上がらせることにより、耐汚染性を実現することも知られている。例えば特許文献１は、耐候性および耐汚染性に優れる塗料として、α−（ヒドロキシメチル）アクリル酸エステルの共重合体、アルコキシシランおよびそれらの溶剤からなる溶剤型塗料を提案している（特に請求項１参照）。しかしアルコキシシランの添加により塗料の安定性が低下するため、塗工の直前に配合する二液タイプの塗料にする必要があった。
【０００４】
なお特許文献１の発明は、α−（ヒドロキシメチル）アクリル酸エステルを、共重合体中に水酸基を多量に導入するために用いている。即ち特許文献１の発明では、α−（ヒドロキシメチル）アクリル酸エステルは、塗料中に含まれるアルコキシシランの硬化反応を促進するためにのみ用いられ、塗膜の耐汚染性はアルコキシシランにより達成されることを前提としている（特に段落０００３〜０００５参照）。
【０００５】
さらに特許文献１の発明では、水酸基含有量の高い共重合体を前提としているため、その共重合体のガラス転移温度が高いと考えられる。例えば特許文献１の参考例１（段落００２１）で得られた共重合体のガラス転移温度は５３℃である。そのためこのような共重合体では、成膜性が劣り、水性塗料で用いることは難しいと予想される。そして特許文献１の発明は、溶剤型塗料に限定されている。
【特許文献１】特開平９−５３０４２号公報、請求項１、段落０００３〜０００５、段落００２１
【発明の開示】
【発明が解決しようとする課題】
【０００６】
従って本発明の目的は、殊に塗料に悪影響を及ぼし得る光触媒やアルコキシシランなどを必須としなくても、耐汚染性に優れた塗料を提供すること、より詳細には耐汚染性塗料の原料として有用な、それ自体が耐汚染性を有する共重合体を提供することである。
【課題を解決するための手段】
【０００７】
上記目的を達成し得た本発明とは、下記式（１）で表されるα−（ヒドロキシアルキル）アクリル酸エステル〔式中、Ｒ1は、炭素数が１〜２０の炭化水素基を表し、Ｒ2は、水素原子または炭素数が１〜２０の炭化水素基を表す。〕およびアクリル酸エステルから構成される共重合体に関するものである。
【０００８】
【化１】
2007197644.tif 000002
【０００９】
本発明の好ましい共重合体は、水性エマルションの形態で存在する。また本発明は、前記共重合体を含む塗料、および該塗料から得られた塗膜も提供する。
【発明の効果】
【００１０】
驚くべきことに、α−（ヒドロキシアルキル）アクリル酸エステルおよびアクリル酸エステルから構成される共重合体を含む塗料は、光触媒やアルコキシシランを含有せずとも、良好な耐汚染性を示すことを見出した。よって本発明の共重合体は、その優れた耐汚染性の故に、耐汚染性を備えた窯業系の外装用塗料または屋外塗装のための外装用塗料の原料として有用である。
【発明を実施するための形態】
【００１１】
本発明の共重合体は、前記式（１）で表されるα−（ヒドロキシアルキル）アクリル酸エステルおよびアクリル酸エステルから構成されることを要旨とする。
前記式（１）中のＲ1は炭化水素基であり、Ｒ2は炭化水素基または水素である。なおＲ1およびＲ2は、互いに同一であってもよく、異なっていてもよい。炭化水素基の炭素数は１〜２０程度、好ましくは１〜１０程度、さらに好ましくは１〜５程度である。
【００１２】
前記炭化水素基には、アルキル基、アルケニル基、アルキニル基などの脂肪族炭化水素基；アリール基（フェニル基など）、アラルキル基などの芳香環を有する芳香族炭化水素基などが含まれる。脂肪族炭化水素基は、直鎖状、分岐鎖状または環状のいずれであってもよい。さらに炭化水素基（例えば芳香族炭化水素基、特にアリール基）は、Ｃ、Ｈ以外の元素を含む基、例えばハロゲン、ヒドロキシル基およびアミノ基で置換されていてもよい。
【００１３】
好ましいＲ1には、Ｃ1-10アルキル基（特にメチル基、エチル基、プロピル基、ブチル基などのＣ1-5アルキル基）が含まれる。好ましいＲ2には、水素原子、Ｃ1-9アルキル基（特にメチル基、エチル基、プロピル基、ブチル基などのＣ1-4アルキル基）、Ｃ7-10アラルキル基などが含まれる。
【００１４】
好ましいα−（ヒドロキシアルキル）アクリル酸エステルとしては、α−（ヒドロキシメチル）アクリル酸エステル（メチルエステル、エチルエステル、プロピルエステルまたはブチルエステルなど；以下、同様）、α−（１−ヒドロキシエチル）アクリル酸エステル、α−（１−ヒドロキシプロピル）アクリル酸エステル、α−（１−ヒドロキシブチル）アクリル酸エステル、α−（１−ヒドロキシペンチル）アクリル酸エステル、α−（１−ヒドロキシヘキシル）アクリル酸エステル、あるいはα−（１−ヒドロキシベンジル）アクリル酸エステルなどを例示できる。さらに好ましいα−（ヒドロキシアルキル）アクリル酸エステルは、α−（ヒドロキシメチル）アクリル酸のメチル、エチルまたはブチルエステルであり、特にα−（ヒドロキシメチル）アクリル酸メチルである。
【００１５】
耐汚染性の効果を充分に発揮するために、前記α−（ヒドロキシアルキル）アクリル酸エステルは、共重合体中に３質量％以上含まれていることが好ましい。一方、前記α−（ヒドロキシアルキル）アクリル酸エステルが過剰になると塗膜の可とう性が低下し、耐凍害性、ひび割れ追従性が低下するため、その好ましい上限は５０質量％である。共重合体中のより好ましいα−（ヒドロキシアルキル）アクリル酸エステル量は、５〜４０質量％、より好ましくは２０〜３０質量％である。
【００１６】
本発明の共重合体は、前記α−（ヒドロキシアルキル）アクリル酸エステル以外のアクリル酸エステルに由来する成分を有することも特徴とする。このアクリル酸エステル由来成分を含むことで、成膜性および柔軟性に優れた共重合体を得ることができる。このような共重合体から、成膜性および柔軟性が向上した塗料が得られ、さらに、建物ひび割れ時の追従性や耐凍害性に優れた塗膜を得ることができる。
【００１７】
前記アクリル酸エステルの中でも、柔軟性に優れた共重合体を形成し得る好ましいものとして、例えば以下のようなものを、１種または２種以上で使用することができる：
【００１８】
アクリル酸Ｃ1-20アルキルエステル、例えばメチルアクリレート、エチルアクリレート、ｎ−ブチルアクリレート、ｉ−ブチルアクリレート、ｔ−ブチルアクリレート、２−エチルヘキシルアクリレート、トリデシルアクリレート；
【００１９】
アクリル酸Ｃ4-20シクロアルキルエステル、例えばシクロへキシルアクリレート、メチルシクロへキシルアクリレート、シクロドデシルアクリレート、ｔ−ブチルシクロへキシルアクリレート；
【００２０】
アクリル酸Ｃ3-20アルケニルエステル、例えばアリルアクリレート；
アクリル酸Ｃ7-20アラルキルエステル、例えばベンジルアクリレート；
【００２１】
重合性不飽和結合を２つ以上有するアクリレート、例えばポリエチレングリコールジアクリレート、エチレングリコールジアクリレート、プロピレングリコールジアクリレート、ネオペンチルグリコールジアクリレート、１，６−ヘキサンジオールジアクリレート。
【００２２】
上で例示したアクリル酸エステルの中でも、好ましくはアクリル酸のＣ1-20アルキルエステル、より好ましくはＣ4-10アルキルエステル、さらに好ましくはＣ4-6アルキルエステル、および／またはアクリル酸のＣ4-20シクロアルキルエステル、より好ましくはＣ6-10シクロアルキルエステル、さらに好ましくはＣ6-8シクロアルキルエステルを用いることが、優れた耐水性および耐候性が得られるため望ましい。これらの中でも２−エチルヘキシルアクリレートおよびｎ−ブチルアクリレートがより好ましい。
【００２３】
本発明の共重合体を製造するために、前記アクリル酸アルキルエステルおよび／またはアクリル酸シクロアルキルエステル以外にも、その他の重合性成分を使用することができる。しかし優れた耐水性および耐候性を有する共重合体を製造するために、前記α−（ヒドロキシアルキル）アクリル酸エステルの他には、アクリル酸アルキルエステルおよび／またはアクリル酸シクロアルキルエステルのみを用いることが好ましい。
【００２４】
前記アクリル酸エステルの量は、共重合体中に、好ましくは２５〜７０質量％、より好ましくは３０〜６０質量％、さらに好ましくは２０〜４０質量％である。アクリル酸エステル量が２５質量％未満であると、柔軟性に優れた塗膜が得られないおそれがあり、一方７０質量％を越えるとかえって塗膜が軟らかくなり過ぎて、付着した汚染物質が除去されにくくなり、耐汚染性の効果が低下することが考えられるからである。
【００２５】
さらに本発明の共重合体は、その効果（柔軟性など）を損なわない範囲で、以下に例示するようなアクリル酸エステルを含有することができる：
【００２６】
水酸基含有アクリレート、例えば２−ヒドロキシエチルアクリレート、２−ヒドロキシプロピルアクリレート、４−ヒドロキシブチルアクリレート、Ｐｌａｃｃｅｌ  ＦＡ−１、Ｐｌａｃｃｅｌ  ＦＡ−４（以上、ダイセル化学（株）製のヒドロキシアルキルアクリレートへのε−カプロラクトン付加物）；
【００２７】
アミノ基含有アクリレート、例えばｔ−ブチルアミノエチルアクリレート、ｔ−ブチルアミノプロピルアクリレート；
含窒素ヘテロシクリル基含有アクリレート、例えばアジリジニルエチルアクリレート、ピロリジニルエチルアクリレート、ピペリジニルエチルアクリレート；
【００２８】
エポキシ基含有アクリレート、例えばグリシジルアクリレート；
ウレタン基含有アクリレート、例えばイソシアネート基含有化合物とヒドロキシアルキルアクリレートとの反応物。
【００２９】
本発明の共重合体は、前記α−（ヒドロキシアルキル）アクリル酸エステルおよびアクリル酸エステル以外の他の重合性成分を、本発明の効果を阻害しない範囲で含んでいても良い。但し、共重合体中の他の重合性成分量は、好ましくは５０質量％以下、より好ましくは３０質量％以下、さらに好ましくは１０質量％以下であることが推奨される。本発明において、他の重合性成分は特に限定されず、α−（ヒドロキシアルキル）アクリル酸エステルおよびアクリル酸エステルと共重合し得るあらゆるビニル系モノマーまたはマクロマーを、１種または２種以上で使用することができる。
【００３０】
ビニル系モノマーまたはマクロマーとして、芳香環を有するモノマー（例えばスチレン、α−メチルスチレン）、アリル系モノマー（例えばトリアリルシアヌレート）、α，β−エチレン性不飽和カルボン酸またはその誘導体（その無水物、塩若しくはエステルなど）、（メタ）アクリル基を有するモノマーまたはマクロマーを挙げることができる。
【００３１】
前記α，β−エチレン性不飽和カルボン酸またはその無水物として、クロトン酸などのモノカルボン酸、マレイン酸若しくは無水マレイン酸、フマル酸、イタコン酸若しくはイタコン酸無水物、シトラコン酸若しくはシトラコン酸無水物などのジカルボン酸またはその無水物を挙げることができる。
【００３２】
前記α，β−エチレン性不飽和カルボン酸誘導体として、α，β−エチレン性不飽和カルボン酸と炭素数１〜２０の直鎖、分岐若しくは環状アルコールとのエステル、例えばマレイン酸と炭素数１〜２０の直鎖、分岐若しくは環状アルコールとのモノエステル若しくはジエステル、またはα，β−エチレン性不飽和カルボン酸の塩、例えばそのアルカリ金属塩、アンモニウム塩、アミン塩、さらにα，β−エチレン性不飽和カルボン酸のカプロラクトン変性物、例えば（メタ）アクリル酸のカプロラクトン変性物を挙げることができる。また４−クロトイルアミノ−２，２，６，６−テトラメチルピペリジンのような光安定性モノマーを使用してもよい。
【００３３】
α，β−エチレン性不飽和カルボン酸およびその誘導体の中でも、以下に例示するような（メタ）アクリル系モノマーまたはマクロマーが好ましく、（メタ）アクリル系モノマーがより好ましい。これらも、１種のみ、または２種以上で使用することができる。
【００３４】
（メタ）アクリル酸、およびその塩、例えばアルカリ金属塩、アンモニウム塩、アミン塩；
【００３５】
カルボキシル基以外の酸性基を有する（メタ）アクリル系モノマー、例えば（メタ）アクリロキシエチルホスフェート、およびその塩、例えばアルカリ金属塩、アンモニウム塩、アミン塩；
【００３６】
塩基性の基を有する（メタ）アクリル系モノマー、例えば（メタ）アクリル酸ジメチルアミノエチル、（メタ）アクリル酸ジエチルアミノエチル、ジメチルアミノエチル（メタ）アクリルアミド、ジメチルアミノプロピル（メタ）アクリルアミド；
【００３７】
（メタ）アクリルアミド類、例えば（メタ）アクリルアミド、Ｎ−モノメチル（メタ）アクリルアミド、Ｎ−モノエチル（メタ）アクリルアミド、Ｎ，Ｎ−ジメチル（メタ）アクリルアミド、Ｎ−メチロール（メタ）アクリルアミド、Ｎ−ブトキシ（メタ）アクリルアミド、Ｎ−ジメチルアミノエチル（メタ）アクリルアミド、Ｎ−ジエチルアミノエチル（メタ）アクリルアミド、Ｎ−ジメチルアミノプロピル（メタ）アクリルアミド、Ｎ−ジエチルアミノプロピル（メタ）アクリルアミド；
【００３８】
（メタ）アクリル系モノマーの中でも、以下に例示するようなメタクリレート類がより好ましい：
メタクリル酸Ｃ1-20アルキルエステル、例えばメチルメタクリレート、エチルメタクリレート、ｎ−ブチルメタクリレート、ｉ−ブチルメタクリレート、ｔ−ブチルメタクリレート、２−エチルヘキシルメタクリレート、トリデシルメタクリレート；
【００３９】
メタクリル酸Ｃ4-20シクロアルキルエステル、例えばシクロへキシルメタクリレート、メチルシクロへキシルメタクリレート、シクロドデシルメタクリレート、ｔ−ブチルシクロへキシルメタクリレート；
【００４０】
メタクリル酸Ｃ3-20アルケニルエステル、例えばアリルメタクリレート；
メタクリル酸Ｃ7-20アラルキルエステル、例えばベンジルメタクリレート；
【００４１】
重合性不飽和結合を２つ以上有するメタクリレート、例えばポリエチレングリコールジメタクリレート、エチレングリコールジメタクリレート、プロピレングリコールジメタクリレート、ネオペンチルグリコールジメタクリレート、１，６−ヘキサンジオールジメタクリレート；
【００４２】
水酸基含有メタクリレート、例えば２−ヒドロキシエチルメタクリレート、２−ヒドロキシプロピルメタクリレート、４−ヒドロキシブチルメタクリレート、Ｐｌａｃｃｅｌ  ＦＭ−１およびＰｌａｃｃｅｌ  ＦＭ−４（以上、ダイセル化学（株）製のヒドロキシアルキルメタクリレートへのε−カプロラクトン付加物）；
【００４３】
アミノ基含有メタクリレート、例えばｔ−ブチルアミノエチルメタクリレート、ｔ−ブチルアミノプロピルメタクリレート；
【００４４】
含窒素ヘテロシクリル基含有メタクリレート、例えばアジリジニルエチルメタクリレート、ピロリジニルエチルメタクリレート、ピペリジニルエチルメタクリレート；
【００４５】
エポキシ基含有メタクリレート、例えばグリシジルメタクリレート；
ウレタン基含有メタクリレート、例えばイソシアネート基含有化合物とヒドロキシアルキルメタクリレートとの反応物。
【００４６】
上で例示したようなメタクリレート類の中でも、好ましくはメタクリル酸のＣ1-20アルキルエステル、より好ましくはＣ4-10アルキルエステル、さらに好ましくはＣ4-6アルキルエステル、および／またはメタクリル酸のＣ4-20シクロアルキルエステル、より好ましくはＣ6-10シクロアルキルエステル、さらに好ましくはＣ6-8シクロアルキルエステルを用いることが、優れた耐水性および耐候性が得られるため望ましい。
【００４７】
ビニル系モノマーまたはマクロマーとしてさらに、以下のような（メタ）アクリル基を有するモノマーまたはマクロマーを例示することができる。これらも１種または２種以上で使用することができる：
【００４８】
（メタ）アクリル基を有するシリコーンマクロマー、殊に（メタ）アクリル基を有するオルガノポリシロキサン、例えばγー（メタ）アクリロイルオキシプロピルトリメトキシシラン、γ−（メタ）アクリロイルオキシプロピルトリエトキシシラン、γ−（メタ）アクリロイルオキシプロピルメチルジメトキシシラン；
【００４９】
（メタ）アクリル基を有する光安定性モノマー、殊に（メタ）アクリル基を有するピペリジン、例えば４−（メタ）アクリロイルオキシ−２，２，６，６−テトラメチルピペリジン、４−（メタ）アクリロイルアミノ−２，２，６，６−テトラメチルピペリジン、４−（メタ）アクリロイルオキシ−１，２，２，６，６−ペンタメチルピペリジン、４−（メタ）アクリロイルオキシ−１−メトキシ−２，２，６，６−テトラメチルピペリジン、４−シアノ−４−（メタ）アクリロイルオキシ−２，２，６，６−テトラメチルピペリジン；
【００５０】
（メタ）アクリル基を有する紫外線吸収モノマー、例えば（メタ）アクリル基を有するベンゾフェノン（例えば２−ヒドロキシ−４−［３−（メタ）アクリロイルオキシ−２−ヒドロキシプロポキシ］ベンゾフェノン）、（メタ）アクリル基を有するベンゾトリアゾール（例えば２−［２’−ヒドロキシ−５’−（（メタ）アクリロイルオキシメチル）フェニル］−２Ｈ−ベンゾトリアゾール、２−［２’−ヒドロキシ−５’−（（メタ）アクリロイルオキシエチル）フェニル］−２Ｈ−ベンゾトリアゾール、２−［２’−ヒドロキシ−５’−（（メタ）アクリロイルオキシメチル）フェニル］−５−シアノ−２Ｈ−ベンゾトリアゾール、２−［２’−ヒドロキシ−５’−（（メタ）アクリロイルオキシメチル）フェニル］−５−ｔ−ブチル−２Ｈ−ベンゾトリアゾール）。
【００５１】
本発明の共重合体のガラス転移温度（以下、「Ｔｇ」と省略する。）は、塗料中での使用を考慮すると、より好ましくは４０℃以下、さらに好ましくは２０℃以下、特に好ましくは０℃以下である。一方Ｔｇが低い場合、塗膜を実暴露した際に汚染物質が塗膜に付着し易くなり、耐汚染性が悪化するおそれがあるため、Ｔｇの下限は、好ましくは−５０℃、より好ましくは−３０℃、さらに好ましくは−２０℃である。
【００５２】
前記共重合体のＴｇは、モノマーの質量分率を調整することにより、好ましい範囲に設定することができる。前記共重合体中のＴｇ（Ｋ）は、各モノマーから得られる単独重合体のＴｇ（Ｋ）と、前記共重合体中のモノマー質量分率から、下記計算式を用いて求めることができる。この計算Ｔｇを目安にして、モノマー組成を決定することが好ましい。
【００５３】
【数１】
2007197644.tif 000003
【００５４】
前記式中、Ｔｇは求める共重合体のガラス転移温度（Ｋ）を示し、Ｗ1、Ｗ2、・・・Ｗnは、各モノマーの質量分率を示し、Ｔｇ1、Ｔｇ2、・・・Ｔｇnは、対応するモノマーの単独重合体のガラス転移温度（Ｋ）を示す。なお、単独重合体のＴｇは、「ＰＯＬＹＭＥＲ  ＨＡＮＤＢＯＯＫ」（第４版；Ｊｏｈｎ  Ｗｉｌｅｙ  ＆  Ｓｏｎｓ，Ｉｎｃ．発行）等の刊行物に記載されている数値を採用すればよい。
【００５５】
前記共重合体のＴｇは、例えば、対象とする樹脂分散液の樹脂固形分が１０ｍｇになるようにアルミパンに測り取り、１２０℃の熱風乾燥機で２時間乾燥させたサンプルを用いて、ＪＩＳ  Ｋ７１３６の方法に従うＤＳＣにより測定することができる。
【００５６】
本発明の共重合体の重量平均分子量は、好ましくは１０，０００〜２，０００，０００、より好ましくは２０，０００〜１，０００，０００、より好ましくは３０，０００〜５００，０００である。重合体の重量平均分子量は、ＧＰＣ（ゲル浸透クロマトグラフィー、ポリスチレン換算）によって測定することができる。
【００５７】
本発明の共重合体の重合法には、特に限定はなく、乳化重合、懸濁重合、溶液重合または塊状重合を用いることができ、また一段階重合および多段階重合のいずれでも良い。しかし本発明の共重合体を塗料中で用いる場合、水性エマルション、水性懸濁液または水溶液の形態で製造することが好ましい。環境保護の点で優れているからである。さらに塗料の成膜性および塗膜の耐水性も考慮すると、本発明の共重合体を、乳化重合により水性エマルションとして製造することが好ましい。但し懸濁重合、溶液重合または塊状重合で得られた重合体を、後分散することによって水性エマルション化しても良い。
【００５８】
本発明の共重合体を乳化重合する際に使用することができる乳化剤には、特に限定は無く、例えばアニオン性乳化剤、非イオン性乳化剤、カチオン性乳化剤、両性乳化剤、高分子乳化剤などを、１種のみまたは２種以上で使用することができる。乳化剤として、アニオン性乳化剤および非イオン性乳化剤が好ましい。
【００５９】
アニオン性乳化剤の例として、アルキルスルホネート、例えばアンモニウムドデシルスルホネート、ナトリウムドデシルスルホネート；アルキルアリールスルホネート、例えばアンモニウムドデシルベンゼンスルホネート、ナトリウムドデシルナフタレンスルホネート；ポリオキシエチレンアルキルスルホネート、例えば第一工業製薬（株）製「ハイテノール１８Ｅ」など；ポリオキシエチレンアルキルアリールスルホネート、例えば第一工業製薬（株）製「ハイテノールＮ−０８」など；ジアルキルスルホコハク酸塩；アリールスルホネートのホルマリン縮合物；脂肪酸塩、例えばアンモニウムラウレート、ナトリウムステアレートなどが挙げられる。
【００６０】
非イオン性乳化剤の例として、ポリオキシエチレンアルキルエーテル、例えば三洋化成工業（株）製「ナロアクティーＮ−２００」など；ポリオキシエチレンアルキルアリールエーテル、例えば三洋化成工業（株）製「ノニポール−２００」など；ポリエチレングリコールおよびポリプロピレングリコールの縮合物；ソルビタン脂肪酸エステル；ポリオキシエチレンソルビタン脂肪酸エステル；脂肪酸モノグリセライド；ポリアミド；エチレンオキサイドと脂肪族アミンとの縮合生成物などが挙げられる。
【００６１】
カチオン性乳化剤の例として、アルキルアンモニウム塩、例えばドデシルアンモニウムクロライドなどが挙げられる。両性乳化剤の例として、ベタインエステル型乳化剤などが挙げられる。高分子乳化剤の例として、ポリ（メタ）アクリル酸塩、例えばポリアクリル酸ナトリウム；ポリビニルアルコール；ポリビニルピロリドン；ポリヒドロキシアルキル（メタ）アクリレート、例えばポリヒドロキシエチルアクリレートなどが挙げられる。これらの高分子乳化剤は、単独重合体でも共重合体でもよい。
【００６２】
水性エマルション形態の本発明の共重合体を塗料中で使用する場合、耐水性に優れた塗膜を得るために、重合可能な基を有する反応性乳化剤を使用することが好ましい。
【００６３】
反応性のアニオン性乳化剤の例として、ビス（ポリオキシエチレン多環フェニルエーテル）メタクリレート化スルホネート、例えば日本乳化剤（株）製「アントックスＭＳ−６０」など；プロペニル−アルキルスルホコハク酸モノエステル塩；（メタ）アクリル酸ポリオキシエチレンスルホネート；（メタ）アクリル酸オキシエチレンホスホネート、例えば三洋化成工業（株）製「エレミノールＲＳ−３０」など；ポリオキシエチレンアルキルプロペニルフェニルエーテルスルホネート、例えば第一工業製薬（株）製「アクアロンＨＳ−１０」など；アリルオキシメチルアルキルオキシポリオキシエチレンスルホネート、例えば第一工業製薬（株）製「アクアロンＫＨ−１０」など；アリルオキシメチルノニルフェノキシエチルヒドロキシポリオキシエチレンスルホネート、例えば旭電化工業（株）製「アデカリアソープＳＥ−１０」など；アリル基含有硫酸エステル塩、殊にアリルオキシメチルアルコキシエチルヒドロキシポリオキシエチレン硫酸エステル塩、例えば旭電化工業（株）製「アデカリアソープＳＲ−１０」などが挙げられる。
【００６４】
反応性の非イオン性乳化剤の例として、ポリオキシエチレンアルキルプロペニルフェニルエーテル、例えば第一工業製薬（株）製「アクアロンＲＮ−２０」など；アリルオキシメチルノニルフェニルフェノキシエチルヒドロキシポリオキシエチレン、例えば旭電化工業（株）製「アデカリアソープＮＥ−１０」など；アリルオキシメチルアルコキシエチルヒドロキシポリオキシエチレン、例えば旭電化工業（株）製「アデカリアソープＥＲ−２０」などが挙げられる。
【００６５】
乳化剤の使用量は、モノマーおよびマクロマーの合計使用量に対して、好ましくは０．５〜５質量％、より好ましくは１〜３質量％であるが、これらに限定されない。但し乳化剤が多すぎると、得られる塗膜の耐水性が低下するおそれがあり、一方少なすぎると重合安定性が低下しやすい。
【００６６】
乳化重合で使用することができる重合開始剤には、特に限定は無い。重合開始剤の例として、アゾ化合物、例えば２，２−アゾビス（２−ジアミノプロパン）ハイドロクロライド；過硫酸塩、例えば過硫酸カリウム；過酸化物、例えば過酸化水素などが挙げられる。これらのような重合開始剤を、１種または２種以上使用することができる。
【００６７】
重合開始剤の使用量は、モノマーおよびマクロマーの合計使用量に対して、好ましくは０．０５〜１質量％、より好ましくは０．１〜０．５質量％であるが、これらに限定されない。重合開始剤が少なすぎると、重合速度が遅くなって未反応モノマーなどが残存しやすくなり、一方多すぎると、得られる塗膜の耐水性が低下するおそれがある。
【００６８】
重合開始剤の添加方法には特に限定は無く、一括仕込み、分割仕込み、連続滴下などのあらゆる方法を採用することができる。また重合の完了を速めるために、多段階重合の最終段階でモノマーなどの滴下終了前後に、重合開始剤の一部を添加することもできる。但し、得られる重合体のエマルション粒子を細かくするために、重合開始剤の全使用量の４０〜１００質量％を初期重合段階で添加することが好ましい。
【００６９】
乳化重合において、重合開始剤の分解を促進するために、例えば亜硫酸水素ナトリウムのような還元剤や、硫酸第一鉄のような遷移金属塩などを添加してもよい。
【００７０】
乳化重合には、通常、媒体として水が使用されるが、必要に応じて親水性溶媒、例えばメタノールのような低級アルコールなどを併用することができる。水性媒体（水、または水および親水性溶媒）の使用量は、重合体エマルションが所望の固形分となるよう、適宜設定すればよい。
【００７１】
乳化重合の温度は、好ましくは０〜１００℃、より好ましくは４０〜９５℃であるが、これらに限定されない。重合時間についても特に限定は無く、反応速度に応じて適宜設定すればよい。しかし生産性などの観点から、重合開始から終了までの時間は２〜８時間であることが好ましい。重合開始剤の効率を高めるために乳化重合は、一般に、窒素などの不活性ガスの雰囲気下で行われる。
【００７２】
乳化重合の際に、必要に応じて、ｐＨ緩衝剤、キレート剤、連鎖移動剤（例えばｔ−ドデシルメルカプタンのようなチオール基含有化合物）などの公知の添加剤を使用することができる。
【００７３】
本発明の共重合体は、α−（ヒドロキシアルキル）アクリル酸エステルを含むため、酸性条件下では下式に示すようなラクトン環化反応が生じ得る：
【００７４】
【化２】
2007197644.tif 000004
【００７５】
よって耐熱性および耐溶剤性を向上させるために、本発明の共重合体、殊にその水性エマルションに、鉱酸、例えば塩酸、硫酸、リン酸、ポリリン酸；有機酸、例えばトリフルオロ酢酸；またはヘテロポリ酸、例えばリンタングステン酸、リンモリブデン酸の１種または２種以上を添加してもよい。ラクトン環化のための酸性条件は、好ましくはｐＨ５以下、より好ましくはｐＨ３以下、さらに好ましくは２以下である。
【００７６】
但し水性エマルション形態の本発明の共重合体を塗料中で使用する場合、得られる塗膜が酸性雨などの酸性条件下に曝された場合も、塗膜中において前記のようなラクトン環化反応が起こることが期待されるので、本発明の共重合体に酸を添加しなくても良い。また水性エマルションの安定性や成膜性の観点から、共重合体の水性エマルションを、アンモニアなどにより、中性から弱アルカリ性に調整してもよい。
【００７７】
本発明は、前記共重合体を含む塗料およびそれから得られる塗膜も提供する。本発明の塗料は、必要に応じて、公知の塗料原料、例えば成膜助剤、無機系若しくは有機系顔料、無機系若しくは有機系充填材、滑剤、親水化剤、水溶性または水性樹脂、耐水化剤、熱可融性物質、ｐＨ調整剤、粘性調整剤、増粘剤および／または架橋剤を含んでいても良い
【００７８】
本発明の塗料を適用することができる対象は、特に限定されず、例えばモルタル、コンクリート、ＡＬＣ（軽量気泡コンクリート）、ＰＣ（プレストレストコンクリート）板、スレート板、各種（金属系や石膏系等）サイディングボードのような無機系材料や、木材、各種プラスチック（ＦＲＰを含む）のような有機系材料を挙げることができる。
【００７９】
本発明の塗料を塗装する方法は、特に限定されず、はけ塗、ローラー塗、浸漬、エアスプレー法等の公知の方法を用いることができる。その塗布量は、塗料の固形分や比重、基材の種類や用途、模様の有無等に応じて適宜設定することができる。
【実施例】
【００８０】
以下、実施例を挙げて本発明をより具体的に説明するが、本発明はもとより以下の実施例によって制限を受けるものではなく、前・後記の趣旨に適合し得る範囲で適当に変更を加えて実施することも勿論可能であり、それらはいずれも本発明の技術的範囲に包含される。なお以下では、特にことわりがない限り、「％」は「質量％」を表す。
【００８１】
１．共重合体エマルションの製造
（１）共重合体１（本発明）の製造
滴下ロート、撹拌機、窒素導入管、温度計および還流冷却管を備えたフラスコに、脱イオン水１２５．０ｇを仕込んだ。また滴下ロートに、脱イオン水５．８ｇ、乳化剤としてアクアロンＨＳ−１０（第一工業製薬（株）製）の２５％水溶液４．０ｇおよびＲＮ−２０（第一工業製薬（株）製）の２５％水溶液４．０ｇ、モノマーとしてα−（ヒドロキシメチル）アクリル酸メチル２５．０ｇ、２−エチルヘキシルアクリレート４５．０ｇ、メチルメタクリレート２９．０ｇおよびアクリル酸１．０ｇからなる一段目のプレエマルションを調製し、そのうちトータルモノマー量の５％にあたる７．３ｇをフラスコに添加し、緩やかに窒素ガスを吹き込みながら、撹拌下に７５℃まで昇温した。昇温後、５％の過硫酸カリウム水溶液６．０ｇを添加し、重合を開始した。このときに反応系内を８０℃まで昇温し、１０分間維持した。ここまでを初期反応とした。
【００８２】
初期反応終了後、反応系内を８０℃に維持したまま、調製した一段目プレエマルションの残りを１２０分間にわたって均一滴下した。滴下後、脱イオン水５ｇで滴下ロートを洗浄し、洗浄液をフラスコに添加した。その後も同温度で３０分間維持し、次に２５％アンモニア水を０．９ｇ添加し、同温度で３０分間撹拌した。得られた反応液を室温まで冷却し、１００メッシュの金網でろ過して、固形分：３８．９％、粘度：２０ｍＰａ・ｓ、ｐＨ：９．０、実測Ｔｇ：５℃の共重合体１のエマルションを得た。
【００８３】
ここでエマルションの固形分は、該エマルション約１ｇを秤量し、熱風乾燥機で１０５℃にて１時間乾燥し、乾燥後の残部の質量を、乾燥前質量に対する比率として質量％で表示したものである。
エマルションの粘度は、ＢＭ型粘度計（東京計器（株）製）により３０ｒｐｍ、２５℃にて測定した。粘度測定時には粘度に応じたロータを選定した。
エマルションのｐＨは、ｐＨメーター（堀場製作所（株）製「Ｆ−２３」）により２５℃での値を測定した。
実測Ｔｇは、共重合体エマルションの共重合体固形分が１０ｍｇになるようにアルミパンに測り取り、１２０℃の熱風乾燥機で２時間乾燥させたサンプルを用いて、ＪＩＳ  Ｋ７１３６の方法に従うＤＳＣにより測定した。
【００８４】
（２）共重合体２（本発明）の製造
メチルメタクリレートの代わりにシクロヘキシルメタクリレート２８．０ｇ、γ−メタクリロキシプロピルトリメトキシシラン（日本ユニカー株式会社製「Ａ−１７４」）１ｇを使用したこと以外は、共重合体１の製造と同様にして、固形分：３８．８％、粘度：３０ｍＰａ・ｓ、ｐＨ：９．０、実測Ｔｇ：０℃の共重合体２のエマルションを得た。
【００８５】
（３）共重合体３（本発明）の製造
２−エチルヘキシルアクリレートの代わりにｎ−ブチルアクリレート４５．０ｇを使用したこと以外は、共重合体１の製造と同様にして、固形分：３８．７％、粘度：１５ｍＰａ・ｓ、ｐＨ：８．９、実測Ｔｇ：１５℃の共重合体３のエマルションを得た。
【００８６】
（４）共重合体４（本発明）の製造
フラスコに最初に仕込んだ脱イオン水量を７３．９ｇに変更し、アクリル酸の代わりにメタクリル酸１．０ｇを使用したこと以外は、共重合体１の製造と同様にして、固形分：４８．９％、粘度：２０００ｍＰａ・ｓ、ｐＨ：８．８、実測Ｔｇ：７℃の共重合体４のエマルションを得た。
【００８７】
（５）共重合体５（本発明）の製造
フラスコに脱イオン水７３．９ｇを仕込み、モノマーとしてα−ヒドロキシメチルメタクリル酸メチル４０．０ｇ、ｎ−ブチルアクリレート４５．０ｇ、メチルメタクリレート１４．０ｇおよびメタクリル酸１．０ｇを使用したこと以外は、共重合体１の製造と同様にして、固形分：４８．３％、粘度：２５００ｍＰａ・ｓ、ｐＨ：８．９、実測Ｔｇ：１２℃の共重合体５のエマルションを得た。
【００８８】
（６）共重合体６（本発明）の製造
フラスコに脱イオン水７３．９ｇを仕込み、乳化剤としてアクアロンＨＳ−１０の２５％水溶液２．０ｇおよびＲＮ−２０の２５％水溶液６．０ｇを、モノマーとしてα−ヒドロキシメチルメタクリル酸メチル４０．０ｇ、２−エチルヘキシルアクリレート１４．０ｇ、ｎ−ブチルアクリレート４５．０ｇおよびアクリル酸１．０ｇを使用したこと以外は、共重合体１の製造と同様にして、固形分：４８．２％、粘度：３４００ｍＰａ・ｓ、ｐＨ：８．５、実測Ｔｇ：−１０℃の共重合体６のエマルションを得た。
【００８９】
（７）共重合体７（本発明）の製造
フラスコに脱イオン水７３．９ｇを仕込み、乳化剤としてアクアロンＨＳ−１０の２５％水溶液６．０ｇおよびＲＮ−２０の２５％水溶液２．０ｇを、モノマーとしてα−ヒドロキシメチルメタクリル酸メチル５．０ｇ、２−エチルヘキシルアクリレート１５．０ｇ、ｎ−ブチルアクリレート１５．０ｇ、メチルメタクリレート１０．０ｇ、シクロヘキシルメタクリレート５４．０ｇおよびアクリル酸１．０ｇを使用したこと以外は、共重合体１の製造と同様にして、固形分：４８．０％、粘度：１８００ｍＰａ・ｓ、ｐＨ：８．４、実測Ｔｇ：２２℃の共重合体７のエマルションを得た。
【００９０】
（８）共重合体８（本発明）の製造
フラスコに脱イオン水７３．９ｇを仕込み、乳化剤としてアクアロンＨＳ−１０の２５％水溶液６．０ｇおよびＲＮ−２０の２５％水溶液２．０ｇを、モノマーとしてα−ヒドロキシメチルメタクリル酸メチル５．０ｇ、２−エチルヘキシルアクリレート１５．０ｇ、ｎ−ブチルアクリレート１５．０ｇ、シクロヘキシルメタクリレート５４．０ｇ、ｎ−ブチルメタクリレート１０．０ｇおよびアクリル酸１．０ｇを使用したこと以外は、共重合体１の製造と同様にして、固形分：４８．０％、粘度：２２００ｍＰａ・ｓ、ｐＨ：８．４、実測Ｔｇ：１１℃の共重合体８のエマルションを得た。
【００９１】
（９）共重合体９（本発明）の製造
フラスコに脱イオン水７３．９ｇを仕込み、乳化剤としてアクアロンＨＳ−１０の２５％水溶液６．０ｇおよびＲＮ−２０の２５％水溶液２．０ｇを、モノマーとしてα−ヒドロキシメチルメタクリル酸メチル５．０ｇ、２−エチルヘキシルアクリレート１５．０ｇ、ｎ−ブチルアクリレート１５．０ｇ、シクロヘキシルメタクリレート５４．０ｇ、ｔ−ブチルメタクリレート１０．０ｇおよびアクリル酸１．０ｇを使用したこと以外は、共重合体１の製造と同様にして、固形分：４８．０％、粘度：３５００ｍＰａ・ｓ、ｐＨ：８．４、実測Ｔｇ：２５℃の共重合体９のエマルションを得た。
【００９２】
（１０）共重合体１０（本発明）の製造
フラスコに脱イオン水７３．９ｇを仕込み、乳化剤としてアクアロンＨＳ−１０の２５％水溶液６．０ｇおよびＲＮ−２０の２５％水溶液２．０ｇを、モノマーとしてα−ヒドロキシメチルメタクリル酸メチル５．０ｇ、２−エチルヘキシルアクリレート１５．０ｇ、ｎ−ブチルアクリレート１５．０ｇ、シクロヘキシルメタクリレート５４．０ｇ、スチレン１０．０ｇおよびアクリル酸１．０ｇを使用したこと以外は、共重合体１の製造と同様にして、固形分：４８．０％、粘度：３０００ｍＰａ・ｓ、ｐＨ：８．４、実測Ｔｇ：２４℃の共重合体１０のエマルションを得た。
【００９３】
（１１）共重合体１１（比較例）の製造
フラスコに脱イオン水７３．９ｇを仕込み、モノマーとして２−エチルヘキシルアクリレート４５．０ｇ、メチルメタクリレート５４．０ｇ、メタクリル酸１．０ｇを使用したこと以外は共重合体１の製造と同様にして、固形分：４９．８％、粘度：３２００ｍＰａ・ｓ、ｐＨ：９．０、実測Ｔｇ：５℃の共重合体１１（比較例）のエマルションを得た。
【００９４】
２．塗料の製造
前記のようにして得た共重合体１〜１１のエマルションのそれぞれを３００ｇ、予め調製した白色ペーストを１３５ｇ、消泡剤（サンノプコ製「ノプコ８０３４Ｌ」）を１．５ｇ、ブチルセロソルブを１５ｇ、および成膜助剤（チッソ製「ＣＳ−１２」）を１５ｇ配合し、塗料１〜１０（本発明）および塗料１１（比較例）を得た。
【００９５】
なお白色ペーストは、分散剤（花王製「デモールＥＰ」）を６０ｇ、分散剤（第一工業製薬製「ディスコートＮ−１４」）を５０ｇ、湿潤剤（花王製「エマルゲン９０９」）を１０ｇ、脱イオン水を２１０ｇ、エチレングリコールを６０ｇ、酸化チタン（石原産業製「ＣＲ−９５」）を１０００ｇ、および消泡剤（サンノプコ製「ノプコ８０３４Ｌ」）を１０ｇ配合し、これに直径２ｍｍのガラスビーズを５００ｇ加えて、ホモディスパーで３０００ｒｐｍ×６０分間撹拌した後、これをガーゼで濾過してガラスビーズを取り除くことにより調製した。
【００９６】
３．塗膜の製造および評価
（１）基材の調製
スレート板（ノザワ製「フレキハード（ＦＳ−Ｎ）」（ノンアスベストスレート））上に、溶剤シーラー（大日本塗料製「Ｖ  セラン＃２００」）を、乾燥質量が２０ｇ／ｍ2になるようにエアスプレーで塗装して、基材を調製した。
【００９７】
（２）塗膜の製造
前記のようにして得た基材上に、塗料１〜１１を１０ｍｉｌのアプリケーターで塗装し、室温下１週間養生することにより、塗膜１〜１０（本発明）および塗膜１１（比較例）を備えた試験板を得た。得られた塗膜の膜厚は１００ミクロンであった。
【００９８】
（３）耐汚染性の評価
（３−１）耐汚染性Ａの評価
前記のようにして製造した塗膜１〜１１を、その試験板ごと、０．０５％のカーボン水溶液に撹拌しながら浸漬し、その後に水洗して、塗膜への汚れ付着の程度を観察し、下記基準で評価した。その結果を表１に示す。
◎：汚れの付着なし
○：ほとんど汚れの付着なし
△：やや汚れの付着あり
×：汚れの付着あり
【００９９】
（３−２）耐汚染性Ｂの評価
前記のようにして製造した塗膜１〜１１を、大阪府吹田市で、水平面から３０°の角度をつけた状態で南に向けて室外で暴露させ、初期塗膜の明度に対する３ヶ月後の塗膜の明度の差（ΔＬ”値）を、ＪＩＳ  Ｚ８７３０に従い、一体型分光式色差計（日本電子工業製）を用いて測定し、下記基準で評価した。その結果を表１に示す。なお一般に、ΔＬ”値が０に近いほど、その塗膜は汚れていないこと示す。
◎：    ΔＬ”≦５
○：５＜ΔＬ”≦１０
△：１０＜ΔＬ”≦１５
×：１５＜ΔＬ”
【０１００】
【表１】
2007197644.tif 000005
【０１０１】
表１の結果から、α−（ヒドロキシメチル）アクリル酸メチルを含む共重合体１〜１０から得られた塗膜１〜１０（本発明）では、α−（ヒドロキシメチル）アクリル酸メチルを含まない塗膜１１（比較例）に比べて、耐汚染性ＡおよびＢの両方が向上していることが分かる。
【産業上の利用可能性】
【０１０２】
前記式（１）で表されるα−（ヒドロキシアルキル）アクリル酸エステルおよびアクリル酸エステルから構成される本発明の共重合体は、優れた耐汚染性を示す。従って本発明の共重合体は、窯業系の外装用塗料または屋外塗装のための外装用塗料の原料として有用である。本発明の共重合体を含む組成物は、例えば、建築内外装用、メタリックベースまたはメタリックベース上のクリアーなどの自動車用、アルミニウム、ステンレス、銀などの金属直塗用、スレート、コンクリート、瓦、モルタル、石膏ボード、プレキャストコンクリート、軽量気泡コンクリート、珪酸カルシウム板、タイル、レンガなどの窯業系直塗用、ガラス用、天然大理石、御影石などの石材用の塗料または上面処理剤として好適に用いられる。